(57)【特許請求の範囲】
【請求項１】
キャリア基材上に半導体素子を保持する半導体装置と、この半導体装置が電気的に接続される配線基板とのアンダーフィル封止に用いられる熱硬化性樹脂組成物であって、
エポキシ樹脂１００重量部と、
硬化剤３〜６０重量部と、
可塑剤１〜９０重量部と
からなることを特徴とする熱硬化性樹脂組成物。
【請求項２】
前記可塑剤が、（メタ）アクリル酸エステル類、および芳香族または脂肪族エステル類から選ばれる少なくとも１種からなることを特徴とする請求項１記載の熱硬化性樹脂組成物。
【請求項３】
前記硬化剤が、アミン化合物、イミダゾール化合物、変性アミン化合物および変性イミダゾール化合物からなる群より選ばれる少なくとも１種からなることを特徴とする請求項１または２に記載の熱硬化性樹脂組成物。
【請求項４】
前記エポキシ樹脂が、多官能性エポキシ樹脂と０〜３０重量％（全エポキシ樹脂中の重量％）の単官能エポキシ樹脂とからなることを特徴とする請求項１〜３のいずれかに記載の熱硬化性樹脂組成物。
【請求項５】
前記可塑剤と前記単官能エポキシ樹脂の合計が、組成物中に５〜４０重量％含まれることを特徴とする請求項４記載の熱硬化性樹脂組成物。
【請求項６】
前記単官能エポキシ樹脂が、炭素数６〜２８のアルキル基を有することを特徴とする請求項４または５に記載の熱硬化性樹脂組成物。
【請求項７】
前記多官能性エポキシ樹脂が、ビスフェノールＡ型エポキシ樹脂を１０〜１００重量％含むことを特徴とする請求項４〜６のいずれかに記載の熱硬化性樹脂組成物。
【請求項８】
前記可塑剤が、ヒドロキシ脂肪族アミンの（メタ）アクリル酸エステルであることを特徴とする請求項１〜７のいずれかに記載の熱硬化性樹脂組成物。
【請求項９】
前記熱硬化性樹脂の粘度が、２５℃において５００００ｍＰａ・ｓ以下であることを特徴とする請求項１〜８のいずれかに記載の熱硬化性樹脂組成物。
【発明の詳細な説明】
【０００１】
【発明の属する技術分野】
本発明は、ＬＳＩ等の半導体素子をキャリア基材上にのせたチップサイズパッケージやボールグリッドアレイ等を配線基板上へ実装するときに用いられるアンダーフィル封止材に関する。
【０００２】
【従来の技術】
近年、カメラ一体型ＶＴＲや携帯電話機などの小型電子機器が普及するにつれＬＳＩ装置の小型化が求められている。ＬＳＩ等の半導体ベアチップを保護したり、テストを容易にするパッケージの特徴を生かしながら、ベアチップ並に小型化し、特性の向上を図る目的でＣＳＰ（ｃｈｉｐ  ｓｃａｌｅ  ｐａｃｋａｇｅ）やＢＧＡ（ｂａｌｌ  ｇｒｉｄ  ａｒｒａｙ）が普及しつつある。
【０００３】
ＣＳＰ／ＢＧＡは半田等によって配線基板上の配線と接続される。しかし、実装後に温度サイクルを受けると基板とＣＳＰ／ＢＧＡとの接続信頼性を保てない場合があり、通常、ＣＳＰ／ＢＧＡを配線基板上に実装した後に、ＣＳＰ／ＢＧＡと基板との隙間に封止樹脂を入れて（アンダーフィル封止）、熱サイクルによる応力を緩和し、ヒートショック性を向上させる方法が採られる。
【０００４】
しかしながら、この方法では封止材料として熱硬化性樹脂が用いられるために、配線基板にＣＳＰ／ＢＧＡを実装した後に、ＣＳＰ／ＢＧＡ上のＬＳＩの不良、ＣＳＰ／ＢＧＡと配線基板との接続の不良等が発見されたときにＣＳＰ／ＢＧＡを交換することが極めて困難であるという問題があった。
【０００５】
ところで、ＣＳＰ／ＢＧＡの配線基板上への実装と比較的類似する技術として、ベアチップを配線基板上に実装する技術が知られている。例えば、特開平５−１０２３４３には、光硬化性接着剤を用いてベアチップを配線基板上に固定接続し、不良の際にはこれを取り除く実装方法が記載されている。しかし、この方法では配線基板として裏側から光照射が可能なガラス等の透明基板に限られ、また、本願発明者の検討によればヒートショック性に劣る問題点がある。
【０００６】
特開平６−６９２８０には、ベアチップと基板との固定接続を所定温度で硬化する樹脂を用いて行い、不良の際にこの所定温度より高い温度で樹脂を軟化させてベアチップを取り外す方法が記載されている。しかしながら、樹脂の開示がなく、信頼性とリペア特性の両方を満足する方法は依然として知られていなかった。さらにこの従来技術では、基板に残った樹脂の処理については全く開示がない。
【０００７】
このような基板上に残った樹脂残さの除去に関し、特開平６−７７２６４は従来技術として、一般的には溶剤を使用するが溶剤で膨潤させるのに時間がかかること、溶剤として使用する腐食性のある有機酸が基板上に残ると信頼性が低下することなどを指摘し、溶剤を用いる代わりに電磁波を照射して樹脂残さを取り除く方法を採用している。即ち、従来技術では、樹脂残さを溶剤を用いて除去することは非常に困難であったことが明らかである。
【０００８】
また、特開平５−２５１５１６にも、ビスフェノールＡ型エポキシ樹脂（松下電工（株）製  ＣＶ５１８３、ＣＶ５１８３Ｓ）を用いて、ベアチップを配線基板上に接続固定し、不良の際にはこれを取り除く実装方法が記載されている。しかし、この方法ではチップの取り外しが必ずしも容易ではなく、ミリング加工でチップを切削する方法を採った場合にはチップが正常である場合でもチップの再利用ができない問題があり、また、硬化方法が１２０℃で２時間３０分と長時間を要し、工程の生産性が悪い問題点があった。
【０００９】
【発明が解決しようとする課題】
本発明は、短時間の熱硬化で生産性よく、キャリア基材上に半導体素子を保持するＣＳＰ／ＢＧＡ等の半導体装置を確実に配線基板に接続し、ヒートショック性（熱サイクル性）に優れ、かつ不良が発見されたときに容易にＣＳＰ／ＢＧＡを取り外すことが可能なアンダーフィル封止用熱硬化性樹脂組成物を提供することを目的とする。
【００１０】
【課題を解決するための手段】
本発明は、キャリア基材上に半導体素子を保持する半導体装置と、この半導体装置が電気的に接続される配線基板とのアンダーフィル封止に用いられる熱硬化性樹脂組成物であって、エポキシ樹脂１００重量部と、硬化剤３〜６０重量部と、可塑剤１〜９０重量部とからなることを特徴とする熱硬化性樹脂組成物に関する。
【００１１】
本発明の熱硬化性樹脂組成物は、比較的低温で短い時間で硬化するにも関わらず、硬化物のヒートショック性が優れ、しかもこの硬化物は加熱して力を加えると容易に引き裂くことが可能であり、さらに基板等に付着した硬化物は加熱するか、溶剤で膨潤させるか、または加熱しながら溶剤で膨潤させて、容易に取り除くことができる性質を有している。この熱硬化性樹脂組成物を用いることによって、短時間の熱硬化で生産性よく、ＣＳＰ／ＢＧＡ等の半導体装置を確実に配線基板に接続することが可能であり、接続後の半導体の実装構造はヒートショック性（熱サイクル性）に優れる。そして電気的接続などに不良が発見されたときに容易に半導体装置を取り外すことが可能であるので、半導体装置や配線基板等を再度利用することができるので生産工程の歩留まり向上、生産コストの低減を図ることができる。
【００１２】
【発明の実施の形態】
本発明で用いる可塑剤は、実用上沸点が１３０℃以上の比較的難揮発性で、樹脂硬化物のＴｇを低下させるようなものであり、特に硬化したときにミクロ相分離を生じさせるようなものが好ましい。このようなものとしては、（メタ）アクリル酸エステル類、および芳香族または脂肪族エステル類が好ましい。
【００１３】
（メタ）アクリル酸エステル類としては、単官能性のものとして、直鎖状または分岐状の脂肪族アルコールの（メタ）アクリル酸エステル、芳香族炭化水素基で置換された脂肪族アルコールの（メタ）アクリル酸エステル、脂環式アルコールの（メタ）アクリル酸エステル、水酸基を有する（メタ）アクリル酸アルキルエステル、ヒドロキシ脂肪族アミンの（メタ）アクリル酸エステル等が挙げられ；多官能性のものとして、ポリエーテル（メタ）アクリル酸エステル、多価エポキシ化合物の（メタ）アクリル酸エステル等を挙げることができる。
【００１４】
上記の直鎖状または分岐状の脂肪族アルコールの（メタ）アクリル酸エステルとしては、（メタ）アクリル酸ｎ−ブチル、（メタ）アクリル酸イソブチル、（メタ）アクリル酸ｔ−ブチル、（メタ）アクリル酸２−エチルヘキシル、（メタ）アクリル酸ｎ−オクチル、（メタ）アクリル酸イソデシル、（メタ）アクリル酸ラウリル、（メタ）アクリル酸トリデシル、（メタ）アクリル酸テトラデシル、（メタ）アクリル酸セチル等の炭素数４〜１６のものが好ましい。
【００１５】
芳香族炭化水素基で置換された脂肪族アルコールの（メタ）アクリル酸エステルとしては、（メタ）アクリル酸ベンジル等の芳香族炭化水素基で置換された炭素数１〜８の脂肪族アルコールの（メタ）アクリル酸エステルが好ましい。
【００１６】
脂環式アルコールの（メタ）アクリル酸エステルとしては、（メタ）アクリル酸シクロヘキシル、（メタ）アクリル酸イソボルニルが好ましい。
【００１７】
水酸基を有する（メタ）アクリル酸アルキルエステルとしては、（メタ）アクリル酸ヒドロキシエチル、（メタ）アクリル酸ヒドロキシプロピル、（メタ）アクリル酸３−フェノキシ−２−ヒドロキシプロピルが好ましい。
【００１８】
ヒドロキシ脂肪族アミンの（メタ）アクリル酸エステルとしては、
一般式  ＮＲ１Ｒ２Ｒ３
（但し、式中Ｒ１、Ｒ２、Ｒ３は、それぞれ独立してＨ、アルキル基、ヒドロキシアルキル基またはヒドロ−ポリ（オキシアルキレン）基を表し、Ｒ１、Ｒ２、Ｒ３の少なくとも１つはヒドロキシアルキル基またはヒドロ−ポリ（オキシアルキレン）基である。）
で示されるアミンの（メタ）アクリル酸エステルが好ましい。
【００１９】
具体的には、（メタ）アクリル酸Ｎ，Ｎ’−ジメチルアミノエチル、（メタ）アクリル酸Ｎ，Ｎ’−ジエチルアミノエチル等のＮ，Ｎ’−ジアルキル置換モノアルカノールアミンの（メタ）アクリル酸エステル；（メタ）アクリル酸Ｎ−エチル−Ｎ’−ヒドロキシエチルアミノエチル、エチルジヒドロキシエチルアミンジ（メタ）アクリル酸エステル等のＮ−アルキル置換ジアルカノールアミンのモノ−またはジ−（メタ）アクリル酸エステル；トリエタノールアミン（メタ）アクリル酸エステル、トリエタノールアミンジ（メタ）アクリル酸エステル、トリエタノールアミントリ（メタ）アクリル酸エステル等のトリアルカノールアミンの（メタ）アクリル酸エステル；一般にアクリル変性アミンオリゴマー（ａｃｒｙｌａｔｅｄ  ａｍｉｎｅ  ｏｌｉｇｏｍｅｒ）と総称されるアルカノールアミン（メタ）アクリル酸エステルの混合物；（ＣＨ３）２Ｎ−（ＣＨ２ＣＨ２Ｏ）２Ｈの（メタ）アクリル酸エステル、ＣＨ３Ｎ（−（ＣＨ２ＣＨ２Ｏ）２Ｈ）２のモノ−またはジ−（メタ）アクリル酸エステル、Ｎ（−（ＣＨ２ＣＨ２Ｏ）２Ｈ）３のモノ−、ジ−またはトリ−（メタ）アクリル酸エステル等のヒドロ−ポリ（オキシアルキレン）の（メタ）アクリル酸エステル等を挙げることができる。
【００２０】
特に、一般式（Ｉ）
（ＨＯＲ４）３−ｘＮ（Ｒ４ＯＣＯＣ（Ｒ５）＝ＣＨ２）ｘ・・・（Ｉ）
で示される化合物およびそれらの混合物が好ましい。但し、式中、Ｒ４は、炭素数２〜１２のアルキレン基であり、特に好ましくは−（ＣＨ２）ｎ−  （但し、ｎは２〜１２の整数を表す。）であるか；またはＲ４は式（ＩＩ）
−Ｒ６−（ＯＲ６）ｍ−  ・・・（ＩＩ）
（但し、Ｒ６は−ＣＨ２ＣＨ２−または−ＣＨ２ＣＨ２（ＣＨ３）−を表し、ｍは１〜６の整数を表す。）、特に好ましくはＲ６が−ＣＨ２ＣＨ２−で示される基である。Ｒ５  は水素またはメチル基であり、ｘは１〜３の整数である。
【００２１】
前記のポリエーテル（メタ）アクリル酸エステルとしてはジ（メタ）アクリル酸エチレングリコール、ジ（メタ）アクリル酸ジエチレングリコール、ジ（メタ）アクリル酸トリエチレングリコール、ジ（メタ）アクリル酸テトラエチレングリコール、ジ（メタ）アクリル酸１，３−ブチレングリコール、トリ（メタ）アクリル酸トリメチロールプロパン等を挙げることができる。
【００２２】
多価エポキシ化合物の（メタ）アクリル酸エステルとしては、ビスフェノールＡエピクロルヒドリン反応物のジ（メタ）アクリル酸エステル等を挙げることができる。
【００２３】
芳香族または脂肪族エステル類としては、フタル酸ジメチル、フタル酸ジエチル、フタル酸ジｎ−オクチル、フタル酸ジ−２−エチルヘキシル、フタル酸オクチルデシル等のフタル酸ジＣ１〜Ｃ１２アルキル等のジアルキル芳香族カルボン酸エステル；オレイン酸ブチル、グリセリンモノオレイン酸エステル等の脂肪族一塩基酸エステル；アジピン酸ジブチル、アジピン酸ジ−２−エチルヘキシル、セバシン酸ジブチル、セバシン酸ジ−２−エチルヘキシル等の脂肪族二塩基酸エステル等を挙げることができる。
【００２４】
これらの可塑剤の中でも特に好ましいものは、前記一般式（Ｉ）で示されるアルカノールアミンまたはヒドロ−ポリ（オキシアルキレン）アミンの（メタ）アクリル酸エステル、フタル酸ジＣ４〜Ｃ１２アルキル、水酸基を有する（メタ）アクリル酸エステル、および脂環式アルコールの（メタ）アクリル酸エステルであり、特に前記一般式（Ｉ）の化合物が最も好ましい。
【００２５】
可塑剤の使用量は、エポキシ樹脂１００重量部に対して、通常１〜９０重量部、好ましくは５〜５０重量部である。
【００２６】
本発明の熱硬化性樹脂組成物は、構成成分がすべて混合された１液性であっても、エポキシ樹脂と硬化剤とを別々に保存し使用時に混合して用いる２液性であってもよい。従って、本発明に用いられる硬化剤としては、硬化剤として一般的に一液性のエポキシ樹脂に用いられるもの、および２液性のエポキシ樹脂に用いられるものが使用できるが、好ましいものとしては、アミン化合物、イミダゾール化合物、変性アミン化合物および変性イミダゾール化合物を挙げることができる。
【００２７】
アミン化合物としては、例えばジシアンジアミド；ジエチレントリアミン、トリエチレンテトラミン、ジエチルアミノプロピルアミン等の脂肪族ポリアミン；ｍ−キシレンジアミン、ジアミノジフェニルメタン等の芳香族ポリアミン；イソホロンジアミン、メンセンジアミン等の脂環族ポリアミン；およびポリアミド等を挙げることができる。
【００２８】
イミダゾール化合物としては、例えば２−メチルイミダゾール、２−エチル−４−メチルイミダゾール、２−フェニルイミダゾール等を挙げることができる。
【００２９】
変性アミン化合物としては、エポキシ化合物にアミン化合物を付加させたエポキシ化合物付加ポリアミン等を挙げることができ、変性イミダゾール化合物としては、エポキシ化合物にイミダゾール化合物を付加させたイミダゾール付加物等を挙げることができる。
【００３０】
これらの硬化剤の中でも、１液性のエポキシ樹脂に用いられる潜在性硬化剤が好ましく、リペア性の点から、特に変性アミンを硬化剤全重量の５〜９５重量％使用して、ジシアンジアミドを硬化剤全重量の９５〜５重量％を併用することが好ましい。
【００３１】
硬化剤の配合量は、通常エポキシ樹脂１００重量部に対して３〜６０重量部であり、好ましくは５〜４０重量部である。
【００３２】
本発明で用いるエポキシ樹脂は、一般的なエポキシ樹脂を使用することができ、多官能性エポキシ樹脂に、希釈剤（架橋密度調節剤）として、単官能エポキシ樹脂を０〜３０重量％、好ましくは０〜２０重量％（いずれも全エポキシ樹脂中の重量％）程度含む。
【００３３】
ここで多官能性エポキシ樹脂としては、ビスフェノールＡ型エポキシ樹脂、ビスフェノールＦ型エポキシ樹脂、フェノールノボラック型エポキシ樹脂、クレゾールノボラック型エポキシ樹脂等を挙げることができる。これらのエポキシ樹脂は２種以上を混合して使用してもよい。これらは粘度や物性を考慮して選択できるが、ビスフェノールＡ型エポキシ樹脂を多官能性エポキシ樹脂中に１０〜１００％、特に５０〜１００％含むことが好ましい。
【００３４】
また、単官能エポキシ樹脂は、分子内に１個のエポキシ基を有する化合物であり、炭素数６〜２８のアルキル基を有するものが好ましく、例えば、Ｃ６〜Ｃ２８アルキルグリシジルエーテル、Ｃ６〜Ｃ２８脂肪酸グリシジルエステル、Ｃ６〜Ｃ２８アルキルフェノールグリシジルエーテル等を挙げることができる。好ましくは、Ｃ６〜Ｃ２８アルキルグリシジルエーテルであり、これらは混合して用いてもよい。
【００３５】
また、本発明の熱可塑性樹脂組成物は、前記可塑剤と単官能エポキシ樹脂とを５〜４０重量％含んでいることが好ましい。
【００３６】
このようにして配合される熱硬化性樹脂組成物は、配線基板と半導体装置の隙間の間に容易に浸透するか、少なくとも加熱時に粘度が低下して容易に浸透するような物性を有するが、２５℃における粘度が５００００ｍＰａ・ｓ以下、特に３００００ｍＰａ・ｓ以下となるように各成分の比率およびその種類を選択して配合すると、配線基板と半導体装置の隙間（例えば１００〜２００μｍ）への浸透性が向上するので好ましい。
【００３７】
本発明の熱硬化性樹脂組成物は、必要に応じてさらに、脱泡剤、レベリング剤、染料、顔料、充填剤等のその他の添加物を配合することができる。また、特に害にならない限り、光重合開始剤や少量の充填剤を配合してもよい。
【００３８】
次に、本発明の熱硬化性樹脂を用いた実装構造を、図１に示す。
【００３９】
半導体装置４は、ＬＳＩ等の半導体素子２（いわゆるベアチップ）をキャリア基材１上に接続し、適宜樹脂３で封止して構成されるものである。この半導体装置は、配線基板５上の所定位置にマウントされており、電極８と電極９が半田等の接続手段により電気的に接続されている。キャリア基材１と配線基板５の間は、信頼性を高めるために本発明の熱硬化性樹脂組成物の硬化物１０によりアンダーフィル封止されている。熱硬化性樹脂組成物の硬化物１０による封止は、キャリア基材１と配線基板５の隙間をすべて充填していなければならないものではなく、熱サイクルによる応力を緩和できる程度充填されていれば良い。
【００４０】
キャリア基材としては、Ａｌ２Ｏ３、ＳｉＮ３およびムライト（Ａｌ２Ｏ３−ＳｉＯ２）等のセラミック基板；ポリイミド等の耐熱性樹脂からなる基板またはテープ；ガラスエポキシ、ＡＢＳ、フェノール等の配線基板としても通常用いられる基板等が用いられる。
【００４１】
半導体素子と、キャリア基材との電気的な接続は、特に制限はなく、高融点半田や（異方性）導電性接着剤等による接続、およびワイヤ接続等で行うことができる。接続を容易にするために、電極を突起状（バンプ）に形成してもよい。さらに半導体素子とキャリア基材との間は、接続の信頼性および耐久性を高めるために、適当な樹脂で封止されていてもよい。
【００４２】
このような、本発明の熱硬化性樹脂の特徴を生かして使用できる半導体装置は、ＣＳＰおよびＢＧＡを含むものである。
【００４３】
本発明で用いられる配線基板は、特に制限はなく、ガラスエポキシ、ＡＢＳ、フェノール等の配線基板として通常用いられる基板が用いられる。
【００４４】
次に実装方法について説明する。
【００４５】
まず配線基板の必要箇所にクリーム半田を印刷し、適宜溶剤を乾燥した後、基板上のパターンに合わせて半導体装置をマウントする。この基板をリフロー炉に通すことにより半田を溶融させて半田付けを行う。
【００４６】
ここで、半導体装置と配線基板との電気的な接続は、クリーム半田に限られることはなく、半田ボールを用いた接続でもよい。また、導電性接着剤または異方性導電性接着剤を用いて接続してもよい。また、クリーム半田等の塗布または形成は、配線基板側および半導体装置側のどちらに行ってもよい。
【００４７】
ここで用いる半田、（異方性）導電接着剤は、後にリペアする場合を考慮し適宜融点、接着強度等を選択して使用する。
【００４８】
このように半導体装置と配線基板とを電気的に接続した後、通常は導通試験等の検査を行い、合格した場合に次の樹脂組成物を用いて固定することが好ましい。不良が発見された場合には樹脂で固定する前に取り外した方が簡単であるからである。
【００４９】
次にディスペンサ等の適当な塗布手段を用いて半導体装置の周囲に熱硬化性樹脂組成物を塗布する。この樹脂組成物を塗布した際に樹脂組成物は毛細管現象により配線基板と半導体装置のキャリア基材とのすき間に浸透する。
【００５０】
次に、加熱し熱硬化性樹脂組成物を硬化させる。この加熱の初期において粘度が大きく低下して流動性が高まり、配線基板と半導体装置との間にさらに浸透しやすくなる。また、基板に適当な空気抜け穴を設けておくことで、配線基板と半導体装置との間の全面に十分に浸透させることができる。熱硬化性樹脂組成物の塗布量は、半導体装置と配線基板との間をほぼ充填するように適宜調整する。
【００５１】
ここで硬化条件は、上述の熱硬化性樹脂組成物を使用した場合、通常１２０℃〜１５０℃で、５〜２０分程度である。このように本発明の熱硬化性樹脂を用いると、比較的低温かつ短時間の条件を採用できるので生産性がきわめてよい。このようにして図１に示す実装構造が完成する。尚、熱硬化性樹脂組成物中の可塑剤として（メタ）アクリル酸エステル類を使用し、さらに光重合開始剤を添加してある場合には、熱硬化に先立ち光照射によって仮硬化させることも可能である。
【００５２】
［リペア］
本発明の熱硬化性樹脂組成物を用いた実装方法においては、上記のように半導体装置を配線基板上に実装した後に、半導体装置の特性、半導体装置と配線基板との接続、その他の電気的特性を検査する。このときに、万一不良が発見されたときには次のようにリペアすることができる。
【００５３】
不良個所の半導体装置の部分を１９０〜２６０℃、１０秒〜１分程度加熱する。加熱手段は特に制限はないが、部分的に加熱することが好ましく、例えば熱風を不良個所に当てる等の比較的簡単な手段を用いることができる。
【００５４】
半田が溶融しかつ樹脂が軟化して接着強度が低下したところで半導体装置を引き剥がす。
【００５５】
図２に示すように半導体装置４を取り外した後、配線基板５上には熱硬化性樹脂組成物の硬化物残さ１２と半田の残さ１４が残っている。熱硬化性樹脂組成物の硬化物残さは、所定温度に加熱するか、有機溶剤を含浸させるか、または所定温度に加熱しながら有機溶剤を含浸させて、樹脂の硬化物残さを柔らかくした後に、かき取るなどの方法によって取り除くことができる。
【００５６】
最も容易に取り除くことができるのは、加熱と有機溶剤との両方を用いた場合であり、例えば１００℃程度（通常８０〜１２０℃）に配線基板全体を保温しながら、有機溶剤で樹脂の残さを膨潤させて柔らかくした後に、かき取って除去することができる。
【００５７】
ここで用いられる有機溶剤は、熱硬化性樹脂組成物の硬化物を膨潤させ、配線基板からかき取れる程度に接着強度を低下させる溶媒であって、例えば、塩化メチレン等の塩化アルキル類、エチルセロソルブおよびブチルセロソルブ等のグリコールエーテル類、コハク酸ジエチル等の２塩基酸のジエステル類、Ｎ−メチルピロリドン等を用いることができる。また、配線基板上にすでに配線保護用のレジストが塗布されている場合は、グリコールエーテル類、Ｎ−メチルピロリドン等のレジストを損傷しない溶媒を使用することが好ましい。
【００５８】
また、半田の残さは、例えば半田吸い取り用の編組線等を用いて除去することができる。
【００５９】
このような操作によりきれいになった配線基板上に前述と同じ操作により再度半導体装置を実装することで不良個所のリペアが完了する。
【００６０】
尚、配線基板側に不良が有った場合は、半導体装置側に残った熱硬化性樹脂組成物の硬化物残さ１３、および半田の残さ１５を同様にして除去することで、半導体装置を再度利用することができる。
【００６１】
【実施例】
以下に具体例を示しながら本発明をさらに詳細に説明する。
【００６２】
［実施例１］
（１）使用した熱硬化性樹脂組成物
次のｉ）〜ｉｉｉ）のエポキシ樹脂、硬化剤および可塑剤に、さらに脱泡剤０．１重量部を混合して熱硬化性樹脂組成物を得た。粘度は５２００ｍＰａ・ｓであった。
【００６３】
ｉ）エポキシ樹脂：ビスフェノールＡ型エポキシ樹脂８５重量部、ノボラックエポキシ樹脂４重量部、炭素数１２〜１４のアルキルグリシジルエーテル混合物１１重量部
ｉｉ）硬化剤：ジシアンジアミド３重量部、アミンのエポキシ付加物１９重量部
ｉｉｉ）可塑剤：アクリル変性アミンオリゴマー１２重量部
【００６４】
（２）実装方法
チップサイズが２０ｍｍ□パッケージ、電極径（直径）０．５ｍｍ、電極ピッチ１．０ｍｍ、キャリア基材がアルミナであるＣＳＰを、配線が施された厚さ１．６ｍｍのガラスエポキシ基板上に、クリーム半田（ハリマ化成ＰＳ１０Ｒ−３５０Ａ−Ｆ９２Ｃ）を用いて実装した。
【００６５】
その後、熱硬化性樹脂組成物をディスペンサを用いてＣＳＰの周囲に塗布し、引き続き１５０℃で５分間加熱して熱硬化性樹脂組成物を硬化させた。このとき熱硬化性樹脂組成物は、完全に硬化する前に半導体装置と配線基板の間に浸透した。
【００６６】
（３）ヒートショック試験
−４０℃３０分〜常温３分〜＋８０℃３０分を１サイクルとし、所定のサイクル数に達したときに試料の導通試験を行い、ＣＳＰと基板との電気的接続を確認した。１０００サイクル以上でも導通があったものを合格とし、この回数より前に断線等で非導通となったものを不合格とした。この実施例の半導体実装構造は１０００サイクルを越えても２５試料中の全てが合格であった。
【００６７】
（４）リペア
上記のように、配線基板に熱硬化性樹脂組成物で固着されたＣＳＰの付近を、熱風発生器を用いて、２５０℃の熱風を１分間あてて加熱した。ＣＳＰとガラスエポキシ基板の間に金属片を差し込んで持ち上げたところ、ＣＳＰを容易に取りはずすことができた。
【００６８】
ガラスエポキシ配線基板をホットプレート上にのせ（または遠赤外線ヒーター等で加温しても良い。）約１００℃に保温しながら、溶剤（例えば第一工業製薬社製ＰＳ−１、ロックタイト社製７３６０等）を用いてガラスエポキシ基板上に残っている樹脂を膨潤させ、へらでかき取った。また、ガラスエポキシ基板上に残っている半田を半田吸い取り用編組線で除去した。このリペアに要した時間は３分以内で、十分に実用的なものであった。
【００６９】
このようにしてＣＳＰが取り除かれたガラスエポキシ基板上に再度、クリーム半田を塗布し、新たなＣＳＰを実装した。尚、このとき新しいＣＳＰ側にクリーム半田を印刷しても良い。
【００７０】
前記と同様に、熱硬化性樹脂組成物をＣＳＰの周囲に塗布し、引き続き１５０℃で５分間加熱して熱硬化性樹脂組成物を硬化させた。
【００７１】
このようにリペアされたＣＳＰ実装基板は、電気的接続も確実になされており、ヒートショック試験においても、リペアしない場合と同様に優れた特性を示した。
【００７２】
［実施例２］〜［実施例５］
実施例１で用いた可塑剤のアクリル変性アミンオリゴマーの量を次のように変えた以外は実施例１を繰り返した。その結果ヒートショック試験合格で、リペア時間も３分以内であった。
【００７３】
実施例２：    １．２重量部
実施例３：    ６．０重量部
実施例４：  ２１．０重量部
実施例５：  ５０．０重量部
［比較例１］
実施例１において、可塑剤を使用しなかった以外は実施例１を繰り返した。その結果リペア性は合格であったが、ヒートショック性は、１０００サイクル未満で試料が非導通となり不合格であった。
【００７４】
［比較例２］
実施例１において、実施例１で用いた可塑剤のアクリル変性アミンオリゴマーの量を１２０重量部に変えた以外は実施例１を繰り返した。その結果リペア性は合格であったが、ヒートショック性は、１０００サイクル未満で試料が非導通となり不合格であった。
【００７５】
［実施例６］〜［実施例９］
実施例１で用いた炭素数１２〜１４のアルキルグリシジルエーテル混合物の量を次のように変えた以外は実施例１を繰り返した。その結果ヒートショック試験合格で、リペア時間も３分以内であった。
【００７６】
実施例６：        ０重量部
実施例７：    ２．７重量部
実施例８：    ５．３重量部
実施例９：  ２０．０重量部
［比較例３］
実施例１において、実施例１で用いた炭素数１２〜１４のアルキルグリシジルエーテル混合物の量を４０重量部に変えた以外は実施例１を繰り返した。その結果リペア性は合格であったが、ヒートショック性は、１０００サイクル未満で試料が非導通となり不合格であった。
【００７７】
［実施例１０］〜［実施例１２］
可塑剤として実施例１で用いたアクリル変性アミンオリゴマーに代えて次のものを用いた以外は実施例１を繰り返した。その結果ヒートショック試験合格で、リペア時間も３分以内であった。
【００７８】
実施例１０：  ＤＯＰ（フタル酸ジオクチル）
実施例１１：  イソボルニルアクリレート
実施例１２：  ２−ヒドロキシエチルメタクリレート
［実施例１３］
実施例１において、硬化剤として用いたアミンのエポキシ付加物に代えて、イミダゾールのエポキシ付加物を用いた以外は実施例１を繰り返した。その結果ヒートショック試験合格、リペア時間も３分以内であった。
【００７９】
［比較例４］
実施例１で使用した熱硬化性樹脂組成物に代えて、アクリレートオリゴマー、アクリレートモノマーおよび光重合開始剤からなる接着剤（（株）スリーボンド製ＴＢ３００６Ｂ）を用いて、半導体装置と配線基板の隙間から光照射と加熱を行って接着剤を硬化させた。この接着剤を用いると半硬化の状態では容易に半導体装置を取り外すことができる。完全に硬化させた後、ヒートショック試験を行ったが１０００サイクル未満で試料が非導通となりヒートショック性は不合格であった。
【００８０】
［比較例５］
実施例１で使用した熱硬化性樹脂組成物に代えて、チップ部品仮止め用として用いられているエポキシ樹脂封止剤（アサヒ化研ＳＡ−５１−２）を用いて、実施例１と同様に塗布し、１００℃で９０秒間加熱して硬化させた。ヒートショック試験を行ったところ、実施例１と同程度の  信頼性を示したが、リペアしようとして加熱して引き剥がそうとしたが、引き剥がすことができなかった。
【００８１】
【発明の効果】
本発明によれば、短時間の熱硬化で生産性よく、キャリア基材上に半導体素子を保持するＣＳＰ／ＢＧＡ等の半導体装置を確実に配線基板に接続し、ヒートショック性（熱サイクル性）に優れ、かつ不良が発見されたときに容易にＣＳＰ／ＢＧＡ等を取り外すことが可能なアンダーフィル封止用熱硬化性樹脂組成物を提供することができる。
【図面の簡単な説明】
【図１】本発明の熱硬化性樹脂組成物を用いた実装構造の１例である。
【図２】熱硬化性樹脂組成物を硬化した後、リペアのために半導体装置を配線基板から取り外した図である。
【符号の説明】
１  キャリア基材
２  半導体素子
３  封止剤
４  半導体装置
５  配線基板
６  導電材料
８  電極（半導体装置側）
９  電極（配線基板側）
１０  熱硬化性樹脂組成物の硬化物
１２  熱硬化性樹脂組成物硬化物の残さ（配線基板側）
１３  熱硬化性樹脂組成物硬化物の残さ（半導体装置側）
１４  半田（導電材料）の残さ（配線基板側）
１５  半田（導電材料）の残さ（半導体装置側）
【図１】
0003613367.tif 000002
【図２】
0003613367.tif 000003